(57)【要約】【課題】固液分離した後の液中のＰｂ成分を効率的に低減することができる飛灰浸出水の処理方法を提供する。【解決手段】本発明の飛灰浸出水の処理方法は、Ｐｂ成分が溶解している飛灰の浸出水１２に重金属が溶解している重金属含有溶液１７を添加して重金属塩との共沈効果により浸出水に溶解しているＰｂ成分を沈殿させる工程２１と、共沈させた沈殿物２４を固液分離する工程２２とを含む。【選択図】図１
2005288413.tif 000002
【特許請求の範囲】
【請求項１】
Ｐｂ成分が溶解している飛灰の浸出水(10)に重金属が溶解している重金属含有溶液(11)を添加して重金属塩との共沈効果により前記浸出水に溶解しているＰｂ成分を沈殿させる工程(12)と、
前記共沈させた沈殿物を固液分離する工程(13)と
を含む飛灰浸出水の処理方法。
【請求項２】
飛灰の浸出水(10)中のＰｂ濃度が０．１ｍｇ／ｌ以上１００００ｍｇ／ｌ以下である請求項１記載の処理方法。
【請求項３】
飛灰浸出水に添加する重金属含有溶液(11)の添加割合が前記飛灰浸出水に含まれるＰｂモル量の１倍当量以上である請求項１記載の処理方法。
【請求項４】
０．１ｍｇ／ｌ以上１００００ｍｇ／ｌ以下の濃度でＰｂ成分が溶解している飛灰の浸出水(20)に前記Ｐｂ成分を反応して難溶性塩を生成する固定化剤(21)を添加して前記浸出水に含まれるＰｂ成分を難溶性塩の形態で固定化する工程(22)と、
前記Ｐｂ成分を固定化した難溶性塩を含む液に重金属が溶解している重金属含有溶液(23)を添加して重金属塩との共沈効果により前記固定化工程(22)で固定化せずに液中に溶存する前記Ｐｂ成分を沈殿させるとともに前記Ｐｂ成分を固定化した難溶性塩を沈殿させる工程(24)と、
前記沈殿物(28)を固液分離する工程(26)と
を含む飛灰浸出水の処理方法。
【請求項５】
Ｐｂ成分を固定化した難溶性塩を含む液に添加する重金属含有溶液(23)の添加割合が難溶性塩を含む液に含まれる溶解しているＰｂモル量の１倍当量以上である請求項４記載の処理方法。
【請求項６】
０．１ｍｇ／ｌ以上１００００ｍｇ／ｌ以下の濃度でＰｂ成分が溶解している飛灰の浸出水(20)に前記Ｐｂ成分を反応して難溶性塩を生成する固定化剤(21)を添加して前記浸出水(20)に溶解しているＰｂ成分を難溶性塩の形態で固定化する工程(31)と、
前記Ｐｂ成分を固定化した液を固液分離する工程(32)と、
前記固液分離することにより得られたろ液(33)に重金属が溶解している重金属含有溶液(23)を添加して重金属塩との共沈効果により前記固定化工程(31)で固定化せずに液中に溶存する前記Ｐｂ成分を沈殿させる工程(24)と、
前記沈殿物(28)を固液分離する工程(26)と
を含む飛灰浸出水の処理方法。
【請求項７】
ろ液(33)に添加する重金属含有溶液(23)の添加割合がろ液に含まれるＰｂモル量の１倍当量以上である請求項６記載の処理方法。
【請求項８】
重金属含有溶液(11,23)に含まれる重金属がＣｕ、Ｚｎ、Ｃｄ、Ｆｅ、Ｎｉ、Ｍｎ及びＡｌからなる群より選ばれた１種又は２種以上である請求項１ないし７いずれか１項に記載の処理方法。
【請求項９】
固定化剤(21)がＣａＣＯ3、Ｎａ2ＣＯ3、Ｎａ2Ｓ、ＮａＨＳ又はＮａ2ＳＯ4である請求項４又は６記載の処理方法。
【発明の詳細な説明】
【技術分野】
【０００１】
本発明は、Ｐｂ成分が溶解している飛灰の浸出水からＰｂ成分を分離するための処理方法に関するものである。
【背景技術】
【０００２】
飛灰の浸出水には一般的にＰｂが溶解している。このような飛灰の浸出水に溶解しているＰｂ成分を除去する方法としては、強アルカリ性の浸出水を中和してＰｂ水酸化物を生成させ、このＰｂ水酸化物の溶解度が最も低いｐＨ９〜１１の領域にｐＨを調整し、その後ろ過などの手段により固液分離してろ液中からＰｂ成分を除去する方法が一般的である。この上記従来より一般的に知られている方法を示す処理工程を図４に示す。
【０００３】
この上記従来より一般的に知られている方法の具体的態様として、焼却灰に水のような第１ＰＨ調整剤を添加し、焼却灰中の第１障害物質の沈殿に最適なＰＨの１次スラリーにする工程と、１次スラリー中で沈殿した第１障害物質を除去する工程と、沈殿物除去後の１次スラリーにＣＯ2ガス又は酸のような第２ＰＨ調整剤を添加し、第２障害物質の沈殿に最適なＰＨの２次スラリーにする工程とを備えている焼却灰の処理システムが開示されている（例えば、特許文献１参照。）。上記特許文献１に示されるシステムでは障害物質の沈殿に最適なＰＨが、障害物質の最小溶解度のＰＨであり、この処理システムにより、極めて効果的に焼却灰を処理することができ、これをセメント原料等として有効に活用することができる。また、処理に当たって発生する水は、重金属物質を含んでいないので、ＰＨ調整後排水としてそのまま捨てることも可能で、公害問題を発生することがない。
【特許文献１】特許第３３３３６１８号公報（請求項１）
【発明の開示】
【発明が解決しようとする課題】
【０００４】
しかし、上記従来より一般的に知られている方法や、その具体的な態様である特許文献１に示される処理システムでは、処理を施すろ液のｐＨ領域がｐＨ９〜１３の強アルカリ性であるため、ｐＨ領域をｐＨ９〜１１にまで移動させるには硫酸や塩酸などの多量の酸が必要となり、経済的に無駄の多いシステムであった。また、ろ液のｐＨ領域をｐＨ９〜１１の範囲内に調整することが難しく、また時間がかかり、ろ液のｐＨ領域がｐＨ９以下になってしまうと、Ｐｂの再溶解が始まってしまうため、ｐＨ９〜１１に調整するためには、酸の添加だけでなくアルカリの添加が必要な場合もあった。
【０００５】
また、上記処理方法を施したとしても十分なＰｂ除去をすることができなかった。上記図４に示す処理工程を施すことで得られたろ液のｐＨとろ液中に含まれるＰｂ溶解濃度を表１に示す。
【０００６】
【表１】
2005288413.tif 000003
【０００７】
表１より明らかなように、上記従来の方法を施して得られたろ液には未だ多くのＰｂが溶解していることが判る。
【０００８】
一方、飛灰を水で浸出して固液分離することにより発生するろ液に硫化ナトリウムや水硫化ナトリウム等の薬剤を添加してＰｂの硫化物塩等のＰｂの難溶性塩を生成させ、その後ろ過することでＰｂを除去する方法も検討されている。
しかし、Ｐｂの硫化物塩はろ過性が非常に悪いという問題があり、またろ液中に含まれるＰｂを除去するには、ろ液に含まれるＰｂ当量以上の薬剤を添加する必要があるため、過剰に添加した薬剤が無駄になる問題があった。また、飛灰を水で浸出して固液分離することにより発生するろ液に含まれるＰｂ濃度は一定ではなく、飛灰の種類によって大きく変化することから、ろ液に含まれるＰｂ当量よりも添加する薬剤の量が少ない場合には、ろ液からのＰｂ除去が不十分となる。これを防止するには、ろ液中のＰｂ濃度を高く想定して大過剰の薬剤を添加するという方法があるが、上述したように過剰に添加した薬剤が無駄になる問題があった。また、ろ液中のＰｂ濃度をその都度分析して、その結果から薬剤添加量を決めるという方法もあるが、非効率的で実用的ではない。
【０００９】
更に、飛灰を水で浸出して固液分離する前の懸濁液に硫酸や塩酸等の酸を加えることでｐＨ調整を行ってＰｂの沈殿に最適なｐＨ領域に調整し、ｐＨ調整後の浸出液をろ過することで、Ｐｂを含まない浸出液を得る方法も検討されている。
しかし、この方法では飛灰の浸出液に薬剤を添加してｐＨ調整する場合と同様に、多量の薬剤が必要となる。更に飛灰には過剰の消石灰や苛性ソーダが含まれている場合が多いため、ろ液中のＰｂ濃度のみを想定して薬剤を添加する場合よりも多量の薬剤が必要となる問題があった。また薬剤に硫酸を用いた場合には、多量の石膏が生成し、脱塩滓量が膨大になる問題もあった。更に、薬剤に塩酸を用いた場合には、液中の塩素濃度が高くなるため、脱塩効果が弱くなるという問題を抱えている。
【００１０】
本発明の目的は、固液分離した後の液中のＰｂ成分を効率的に低減することができる飛灰浸出水の処理方法を提供することにある。
【課題を解決するための手段】
【００１１】
請求項１に係る発明は、図１に示すように、Ｐｂ成分が溶解している飛灰の浸出水１２に重金属が溶解している重金属含有溶液１７を添加して重金属塩との共沈効果により浸出水に溶解しているＰｂ成分を沈殿させる工程２１と、共沈させた沈殿物２４を固液分離する工程２２とを含む飛灰浸出水の処理方法である。
請求項２に係る発明は、請求項１に係る発明であって、飛灰の浸出水１２中のＰｂ濃度が０．１ｍｇ／ｌ以上１００００ｍｇ／ｌ以下である処理方法である。
請求項３に係る発明は、請求項１に係る発明であって、飛灰浸出水１２に添加する重金属含有溶液１７の添加割合が飛灰浸出水に含まれるＰｂモル量の１倍当量以上である処理方法である。
請求項４に係る発明は、図２に示すように、０．１ｍｇ／ｌ以上１００００ｍｇ／ｌ以下の濃度でＰｂ成分が溶解している飛灰の浸出水３２にＰｂ成分を反応して難溶性塩を生成する固定化剤３７を添加して浸出水に含まれるＰｂ成分を難溶性塩の形態で固定化する工程３８と、Ｐｂ成分を固定化した難溶性塩を含む液に重金属が溶解している重金属含有溶液３９を添加して重金属塩との共沈効果により固定化工程３８で固定化せずに液中に溶存するＰｂ成分を沈殿させるとともにＰｂ成分を固定化した難溶性塩を沈殿させる工程４３と、沈殿物４７を固液分離する工程４４とを含む飛灰浸出水の処理方法である。
請求項５に係る発明は、請求項４に係る発明であって、Ｐｂ成分を固定化した難溶性塩を含む液に添加する重金属含有溶液３９の添加割合が難溶性塩を含む液に含まれる溶解しているＰｂモル量の１倍当量以上である処理方法である。
請求項６に係る発明は、図３に示すように、０．１ｍｇ／ｌ以上１００００ｍｇ／ｌ以下の濃度でＰｂ成分が溶解している飛灰の浸出水３２にＰｂ成分を反応して難溶性塩を生成する固定化剤３７を添加して浸出水３２に溶解しているＰｂ成分を難溶性塩の形態で固定化する工程５１と、Ｐｂ成分を固定化した液を固液分離する工程５２と、固液分離することにより得られたろ液５３に重金属が溶解している重金属含有溶液３９を添加して重金属塩との共沈効果により固定化工程５１で固定化せずに液中に溶存するＰｂ成分を沈殿させる工程４３と、沈殿物４７を固液分離する工程４４とを含む飛灰浸出水の処理方法である。
請求項７に係る発明は、請求項６に係る発明であって、ろ液５３に添加する重金属含有溶液３９の添加割合がろ液に含まれるＰｂモル量の１倍当量以上である処理方法である。
請求項８に係る発明は、請求項１ないし７いずれか１項に係る発明であって、重金属含有溶液１７，３９に含まれる重金属がＣｕ、Ｚｎ、Ｃｄ、Ｆｅ、Ｎｉ、Ｍｎ及びＡｌからなる群より選ばれた１種又は２種以上である処理方法である。
請求項９に係る発明は、請求項４又は６に係る発明であって、固定化剤３７がＣａＣＯ3、Ｎａ2ＣＯ3、Ｎａ2Ｓ、ＮａＨＳ又はＮａ2ＳＯ4である処理方法である。
【発明の効果】
【００１２】
本発明の飛灰浸出水の処理方法では、次の効果を奏する。
(1) 飛灰浸出水に、他の重金属を含む排水等の溶液を添加することにより、浸出水中のＰｂ成分は重金属塩との共沈作用によって沈殿除去することができる。
(2) Ｐｂの難溶性塩を生成させる場合には、過剰の固定化剤を添加する必要があるが、本発明の処理方法では過剰添加の固定化剤は中和剤として利用させるため、従来のように過剰に添加した固定化剤が無駄になることがない。
(3) Ｐｂ固定化工程において添加する固定化剤の添加量が飛灰浸出水中に含まれるＰｂ当量よりも少ない場合であっても、他の重金属を含む溶液を添加することでＰｂ成分と重金属塩との共沈作用によって、Ｐｂ成分を除去することができる。そのため、添加する金属塩の量がろ液に含まれるＰｂ当量よりも少ない場合においても、適正な処理を施すことができる。
(4) 過剰の固定化剤は中和剤として利用され、難溶性塩とならなかったＰｂ成分は共沈作用によって除去されるため、ろ液中のＰｂ溶解濃度に併せて厳密に固定化剤の添加量を決定する必要がない。
(5) ろ過性が非常に悪いＰｂ硫化物塩であっても、他の重金属を含む溶液を添加する工程を経ることによりろ過性が向上する。
【発明を実施するための最良の形態】
【００１３】
本発明の第１の実施の形態を実線で示された図１に基づいて説明する。
本発明の第１処理方法の対象となる飛灰浸出水１０は、Ｐｂ成分を少なくとも含む飛灰と水とを所定の割合で混合して調製されたスラリーを固液分離することで得られるろ液である。このＰｂ成分を含む飛灰を例示すれば、焼却炉、溶融炉、ガス化溶融炉等から得られた飛灰、溶融飛灰等である。この飛灰浸出水１０中のＰｂ濃度は、上限値には特に制限はないが、好ましくは０．１ｍｇ／ｌ以上１００００ｍｇ／ｌ以下、特に好ましくは０．１〜２０００ｍｇ／ｌであり、更により好ましくは０．５〜２００ｍｇ／ｌである。
【００１４】
本発明の第１の処理方法は、図１に示すように、先ず、Ｐｂ成分が溶解している飛灰の浸出水１０に重金属が溶解している重金属含有溶液１１を添加して重金属塩との共沈効果によりろ液に溶解しているＰｂ成分を沈殿させる（工程１２）。浸出水１０に添加する重金属含有溶液１１の添加割合は、飛灰浸出水に含まれるＰｂモル量の１倍当量以上である。添加割合が１倍当量未満であると、十分な共沈作用が得られず、添加割合の上限値には特に制限はないが、好ましくは１０００倍当量以下である。より好ましい添加割合は、Ｐｂモル量の５００倍当量以下であり、更により好ましい添加割合は１０〜３０倍当量である。
【００１５】
重金属含有溶液１１に含まれる重金属は、Ｃｕ、Ｚｎ、Ｃｄ、Ｆｅ、Ｎｉ、Ｍｎ及びＡｌからなる群より選ばれた１種又は２種以上である。上記重金属が重金属含有溶液に含まれていれば、この重金属含有溶液にＰｂ成分が含まれていてもよい。この重金属含有溶液１１は、例えば銅製錬の廃ガスを洗浄した排水等を用いてもよい。この重金属含有溶液１１のｐＨは酸性から弱アルカリ性を呈する９以下が好ましい。特に好ましいｐＨは強酸性を呈する４以下である。
【００１６】
重金属含有溶液を添加し、ｐＨを１１．０〜１２．２に調整することで浸出水１０に溶解していたＰｂ成分が重金属塩の沈殿に伴われて一緒に沈殿する。続いて、共沈させた沈殿物を遠心分離、フィルタプレス等により固液分離する（工程１３）。この固液分離によりろ液１４と沈殿物１６が得られる。このように、上記各工程を経ることで飛灰浸出水からＰｂ成分を効率的に除去することができる。
【００１７】
次に本発明の第２の実施の形態を実線で示された図２に基づいて説明する。
本発明の第２処理方法の対象となる飛灰浸出水２０は、Ｐｂ成分を少なくとも含む飛灰と水とを所定の割合で混合して調製されたスラリーを固液分離することで得られるろ液である。このＰｂ成分を含む飛灰は本発明の第１処理方法の対象と同様である。この飛灰浸出水２０中のＰｂ濃度は、上限値には特に制限はないが、好ましくは０．１ｍｇ／ｌ以上１００００ｍｇ／ｌ以下、特に好ましくは０．１〜２０００ｍｇ／ｌであり、更により好ましくは０．５〜２００ｍｇ／ｌである。
【００１８】
本発明の第２の処理方法は、図２に示すように、先ず、０．１ｍｇ／ｌ以上１００００ｍｇ／ｌ以下の濃度でＰｂ成分が溶解している飛灰の浸出水２０にＰｂ成分を反応して難溶性塩を生成する固定化剤２１を添加して浸出水２０に含まれるＰｂ成分を難溶性塩の形態で固定化する（工程２２）。固定化剤２１の添加量は、飛灰の浸出水中に含まれるＰｂ当量の１〜５００倍当量である。固定化剤２１の添加量が１倍当量未満であると十分にＰｂ成分を固定化することができない。好ましい固定化剤２１の添加量は飛灰浸出水に含まれるＰｂ当量の１〜５０倍当量であり、更により好ましい添加量はＰｂ当量の１０〜３０倍当量である。固定化剤２１としては、ＣａＣＯ3、Ｎａ2ＣＯ3、Ｎａ2Ｓ、ＮａＨＳ、Ｎａ2ＳＯ4又はキレート剤が挙げられる。
【００１９】
次に、Ｐｂ成分を固定化した難溶性塩を含む液に重金属が溶解している重金属含有溶液２３を添加して重金属塩との共沈効果により固定化工程２２で固定化せずに液中に溶存するＰｂ成分を沈殿させるとともにＰｂ成分を固定化した難溶性塩を沈殿させる（工程２４）。Ｐｂ成分を固定化した難溶性塩を含む液に添加する重金属含有溶液２３の添加割合は、難溶性塩を含む液に含まれる溶解しているＰｂモル量の１倍当量以上である。添加割合が１倍当量未満であると、十分な共沈作用が得られない。添加割合の上限値には特に制限はないが、好ましくは１０００倍当量以下であり、更に好ましい添加割合は、Ｐｂモル量の５００倍当量以下である。
【００２０】
重金属含有溶液を添加することでＰｂ成分を固定化した難溶性塩を含む液に溶解していたＰｂ成分が重金属塩の沈殿に伴われて一緒に沈殿する。続いて、沈殿物を遠心分離、フィルタプレス等により固液分離する（工程２６）。この固液分離によりろ液２７と沈殿物２８が得られる。このように、上記各工程を経ることで飛灰浸出水からＰｂ成分を効率的に除去することができる。
【００２１】
次に本発明の第３の実施の形態を実線で示された図３に基づいて説明する。
本発明の第３処理方法の対象となる飛灰浸出水２０は、前述した第２処理方法と同様である。本発明の第３の処理方法は、図３に示すように、先ず、０．１ｍｇ／ｌ以上１００００ｍｇ／ｌ以下の濃度でＰｂ成分が溶解している飛灰の浸出水２０にＰｂ成分を反応して難溶性塩を生成する固定化剤２１を添加して浸出水に溶解しているＰｂ成分を難溶性塩の形態で固定化する（工程３１）。次に、Ｐｂ成分を固定化した液を固液分離する（工程３２）。この固液分離によりろ液３３と脱塩滓３４が得られる。得られたろ液３３を処理する後に続く工程は、前述した第２処理方法の工程２４以降と同様の工程である。この第３の処理方法によっても飛灰浸出水中に溶解しているＰｂ成分を効率的に除去することができる。
【実施例】
【００２２】
次に本発明の実施例を比較例とともに詳しく説明する。
＜実施例１＞
Ｐｂ成分が溶解している飛灰浸出水１０を用意した。図１の破線に示すように、この飛灰浸出水の一部を抜き取り浸出水を得た。また、図１の破線に示すように、添加する前の重金属含有溶液１１の一部を抜き取り重金属含有溶液を得た。その後、この飛灰浸出水１０に重金属含有溶液１１を飛灰浸出水に含まれるＰｂモル量の４７倍当量となるように添加した後、添加物をフィルタプレスにより固液分離した。図１の破線に示すように、このときのろ液の一部を抜き取りろ液とした。実施例１で得られた浸出水、重金属含有溶液及びろ液をｐＨ測定し、更に各液の重金属成分について化学分析を行った。その結果を表２に示す。
【００２３】
【表２】
2005288413.tif 000004
【００２４】
表２より明らかなように、処理対象の飛灰浸出水の量が少ない場合には本発明の第１処理方法を施すことで、飛灰浸出水から効率的にＰｂ成分を除去することができることを確認した。
【００２５】
＜比較例１＞
浸出水に重金属含有溶液を飛灰浸出水に含まれるＰｂモル量の１２倍当量となるように添加した以外は実施例１と同様にして飛灰浸出水の処理を行った。比較例１で得られた浸出水、重金属含有溶液及びろ液をｐＨ測定し、更に各液の重金属成分について化学分析を行った。その結果を表３に示す。
【００２６】
【表３】
2005288413.tif 000005
【００２７】
表３より明らかなように、処理対象の飛灰浸出水の量が多い場合には本発明の第１処理方法を施したとしても、飛灰浸出水から十分にＰｂ成分を除去することができないことが判った。
【００２８】
＜実施例２＞
Ｐｂ成分が２８０ｍｇ／ｌの低濃度溶解している飛灰浸出水１０を用意した。図１の破線に示すように、この飛灰浸出水の一部を抜き取り浸出水を得た。また、図１の破線に示すように、添加する前の重金属含有溶液１１の一部を抜き取り重金属含有溶液を得た。その後、この飛灰浸出水１０に重金属含有溶液１１を飛灰浸出水に含まれるＰｂモル量の２１倍当量となるように添加した後、添加物をフィルタプレスにより固液分離した。図１の破線に示すように、このときのろ液の一部を抜き取りろ液とした。実施例１で得られた浸出水、重金属含有溶液及びろ液をｐＨ測定し、更に各液の重金属成分について化学分析を行った。その結果を表４に示す。
【００２９】
【表４】
2005288413.tif 000006
【００３０】
表４から、飛灰浸出水中に含まれるＰｂ成分の溶解量が低濃度である場合には、本発明の第１処理方法を施すことで、飛灰浸出水から効率的にＰｂ成分を除去することができることを確認した。
【００３１】
＜実施例３＞
先ず、Ｐｂ成分が溶解している飛灰浸出水２０を用意した。図２の破線に示すように、この飛灰浸出水２０の一部を抜き取り浸出水を得た。次いで、固定化剤２１として、ＮａＨＳをＰｂ当量の１倍当量となるように添加した。図２の破線に示すように、添加する前の重金属含有溶液２３の一部を抜き取り重金属含有溶液を得た。次に、この固定化した難溶性塩を含む液に重金属含有溶液２３を難溶性塩を含む液に含まれる溶解しているＰｂモル量の１２倍当量となるように添加した後、添加物をフィルタプレスにより固液分離した。図２の破線に示すように、このときのろ液２７の一部を抜き取りろ液とした。実施例３で得られた浸出水、重金属含有溶液及びろ液をｐＨ測定し、更に各液の重金属成分について化学分析を行った。その結果を表５に示す。
【００３２】
【表５】
2005288413.tif 000007
【００３３】
表５から、飛灰浸出水中に含まれるＰｂ成分の溶解量が高濃度であり、飛灰浸出水の処理量が多い場合においても、本発明の第２処理方法を施すことで飛灰浸出水から効率的にＰｂ成分を除去することができることを確認した。
【００３４】
＜実施例４＞
固定化剤２１であるＮａＨＳの添加量を飛灰浸出水２０中に含まれるＰｂ当量の３倍当量とした以外は実施例３と同様にして飛灰浸出水の処理を行った。実施例４で得られた
浸出水、重金属含有溶液及びろ液をｐＨ測定し、更に各液の重金属成分について化学分析を行った。その結果を表６に示す。
【００３５】
【表６】
2005288413.tif 000008
【００３６】
表６より明らかなように、金属塩の添加量を飛灰浸出水中に含まれるＰｂ当量の１倍当量を越える添加量とすることで、より一層Ｐｂ成分の除去効率が向上した。
【００３７】
＜実施例５＞
固定化剤２１としてＮａＨＳの代わりにＣａＣＯ3を用い、ＣａＣＯ3の添加量を飛灰浸出水２０中に含まれるＰｂ当量の１０倍当量とした以外は実施例３と同様にして飛灰浸出水の処理を行った。実施例５で得られた浸出水、重金属含有溶液及びろ液をｐＨ測定し、更に各液の重金属成分について化学分析を行った。その結果を表７に示す。
【００３８】
【表７】
2005288413.tif 000009
【００３９】
表７より明らかなように、固定化剤としてＣａＣＯ3を用いても、飛灰浸出水から効率的にＰｂ成分を除去することができることを確認した。
【産業上の利用可能性】
【００４０】
本発明は、キルンダスト、或いは焼却炉、溶融炉、ガス化溶融炉等から得られた飛灰、溶融飛灰、ダスト等の処理に利用できる。また処理された物は、肥料原料、化学原料、製錬原料、セメント原料等に利用できる。
【図面の簡単な説明】
【００４１】
【図１】本発明の第１の実施の形態における処理工程を示す図。
【図２】本発明の第２の実施の形態における処理工程を示す図。
【図３】本発明の第３の実施の形態における処理工程を示す図。
【図４】従来の処理工程を示す図。
【符号の説明】
【００４２】
１０  飛灰の浸出水
１１  重金属含有溶液
１２  共沈Ｐｂ成分沈殿工程
１３  固液分離工程
【図１】
2005288413.tif 000010
【図２】
2005288413.tif 000011
【図３】
2005288413.tif 000012
【図４】
2005288413.tif 000013